Brevet FR3086590A1 — publié le 20200403

PROCEDE D'OBTENTION D'UN MATERIAU COMPRENANT UNE FEUILLE DE VERRE L'invention se rapporte au domaine des matériaux comprenant une feuille de verre, en particulier des vitrages. Elle concerne plus particulièrement un procédé mettant en oeuvre un traitement thermique à haute température, par exemple un traitement de bombage et/ou de trempe et permettant d'obtenir des produits de meilleure qualité en termes de propriétés optiques. Les feuilles de verre utilisées dans la fabrication de vitrages pour bâtiments ou véhicules de transport sont fréquemment fonctionnalisées par l'ajout de revêtements, notamment de revêtements minéraux. Il peut par exemple s'agir de revêtements destinés à améliorer les propriétés thermiques du vitrage final, par exemple des revêtements électro-conducteurs, à faible émissivité, lesquels vont améliorer l'isolation thermique en réfléchissant le rayonnement infrarouge et évitant les déperditions de chaleur depuis le bâtiment ou le véhicule, ou encore des revêtements de contrôle solaire, qui vont absorber et/ou réfléchir une partie du rayonnement solaire et ainsi éviter l'échauffement à l'intérieur du bâtiment ou du véhicule. Il peut aussi s'agir de revêtements ayant une fonction esthétique, tels que des revêtements d'émail, lesquels permettent par exemple de dissimuler des joints de montage du vitrage dans une baie de carrosserie d'un véhicule et également de les protéger contre le rayonnement ultraviolet. Il peut encore s'agir de revêtements ayant une fonction de conduction électrique, par exemple des revêtements sous forme de fils servant à chauffer par effet Joule des lunettes arrière de véhicules automobiles. 2 La fabrication des vitrages met fréquemment en oeuvre des traitements thermiques à haute température, au-delà de 550°C, notamment des traitements de bombage et/ou de trempe, destinés à renforcer mécaniquement le vitrage ou à 5 lui conférer la forme désirée. Ces traitements sont mis en oeuvre dans des dispositifs de chauffage tels que des fours, dans lesquels les feuilles de verre sont chauffées par convection et rayonnement. Les inventeurs ont pu mettre en évidence que des 10 défauts optiques pouvaient apparaître dans certaines conditions, lorsque les feuilles de verre sont revêtues de manière différente selon les zones. Les inventeurs ont pu constater que ces défauts optiques provenaient du fait que les températures subies par la feuille de verre dans les 15 différentes zones pouvaient différer de plusieurs dizaines de degrés. Les zones recouvertes par un revêtement à faible émissivité, qui réfléchissent le rayonnement infrarouge, ont tendance à moins chauffer que les zones de plus grande émissivité, et l'écart peut encore être aggravé par la 20 présence dans certaines zones du vitrage de revêtements absorbant le rayonnement infrarouge, par exemple des revêtements d'émail opaques. La présence superposée, dans certaines zones, de revêtements réfléchissant le rayonnement infrarouge et de revêtements absorbant 25 l'infrarouge s'est également révélée problématique. L'invention a pour but d'obvier à ces inconvénients. A cet effet, l'invention a pour objet un procédé d'obtention d'un matériau comprenant une feuille de verre, ledit procédé comprenant les étapes suivantes : 30 - la fourniture d'une feuille de verre comprenant une première face revêtue au moins en partie par un premier revêtement essentiellement minéral, ladite première face possédant au moins une première zone et au moins une deuxième zone, ladite au moins une 3 première zone ayant une émissivité plus élevée que celle de ladite deuxième zone, puis - l'application, sur au moins une partie de ladite deuxième zone, d'une couche sacrificielle comprenant 5 une résine, puis - le traitement thermique de ladite feuille de verre revêtue à une température d'au moins 550°C, étape au cours de laquelle ladite couche sacrificielle est éliminée par combustion. 10 La feuille de verre est de préférence plane avant l'étape de traitement thermique. Le verre est typiquement un verre silico-sodo-calcique, mais d'autres verres, par exemple des borosilicates ou des aluminosilicates peuvent également être employés. La feuille de verre est de 15 préférence obtenue par flottage, c'est-à-dire par un procédé consistant à déverser du verre fondu sur un bain d'étain en fusion. La feuille de verre peut être claire ou teintée, par exemple en vert, bleu, gris ou bronze. Le choix est fait en 20 fonction de l'utilisation du vitrage final. Dans le cas par exemple d'une lunette arrière de véhicule automobile, la transmission lumineuse du verre est de préférence d'au moins 30% ; la feuille de comprend alors de préférence une teneur en oxyde de fer (exprimée sous la forme Fe203) 25 comprise entre 0,5 et 1,2% en poids. La feuille de verre présente de préférence une épaisseur comprise dans un domaine allant de 0,7 à 19 mm, notamment de 1 à 10 mm, particulièrement de 2 à 6 mm, voire de 2 à 4 mm. La feuille de verre présente de préférence une 30 surface d'au moins 1 m2. Par « essentiellement minéral », on entend que le revêtement comprend au moins 50% en poids de composés minéraux, de préférence au moins 60%, notamment 70%, voire 80%. Selon un mode de réalisation, le revêtement peut être 4 complètement minéral, éventuellement à l'exception de possibles impuretés organiques. Selon un autre mode de réalisation, le revêtement comprend des composés organiques, par exemple des solvants ou un médium, qui 5 seront éliminés au plus tard durant l'étape de traitement thermique, éventuellement avant cette dernière, par exemple durant une étape de séchage ou de pré-cuisson. Le premier revêtement est de préférence électroconducteur. Ce type de revêtement possède intrinsèquement 10 une faible émissivité de nature à perturber le processus de chauffe lors de l'étape de traitement thermique. Le premier revêtement comprend de préférence au moins un métal, notamment de l'argent, ou comprend au moins un oxyde transparent conducteur. 15 Dans un premier mode de réalisation préféré de l'invention, le premier revêtement est transparent et recouvre de préférence au moins 80%, voire 90%, de la surface de la feuille de verre. Ce type de revêtement a notamment pour fonction d'améliorer l'isolation thermique 20 du vitrage. Le premier revêtement comprend alors de préférence au moins une couche d'un oxyde transparent conducteur (TC0). L'oxyde transparent conducteur est de préférence choisi parmi l'oxyde mixte d'étain et d'indium (ITO), les 25 oxydes d'étain dopés, notamment au fluor ou à l'antimoine, les oxydes de zinc dopés, notamment à l'aluminium ou au gallium. Ces oxydes sont à la fois transparents et électroconducteurs, donc à faible émissivité. La ou chaque couche d'oxyde transparent conducteur est de préférence entourée 30 de couches diélectriques, notamment à base d'oxydes, de nitrures et/ou d'oxynitrures, notamment de silicium, d'étain, de zinc ou de titane. L'épaisseur physique totale en oxyde transparent conducteur est de préférence comprise entre 30 et 200 nm, notamment entre 40 et 150 nm. 5 Alternativement, le premier revêtement peut comprendre au moins une couche mince d'argent, la ou chaque couche mince d'argent étant entourée de couches diélectriques. 5 Dans le cadre de ce mode de réalisation, le premier revêtement est de préférence déposé par pulvérisation cathodique, notamment assistée par champ magnétique, ou par dépôt chimique en phase vapeur (CVD). Dans un deuxième mode de réalisation préféré, le 10 premier revêtement est opaque et recouvre de préférence au plus 20%, notamment entre 1 et 10%, voire entre 1 et 5% de la surface de la feuille de verre. Le premier revêtement est de préférence sous forme de pistes électroconductrices, et sert notamment comme fil chauffant ou fil d'antenne, par 15 exemple sur une lunette arrière de véhicule automobile. Le premier revêtement comprend dans ce cas de préférence des pistes de pâte d'argent, notamment est constitué de pistes de pâte d'argent. Les pistes sont généralement disposées sous forme de fils traversant la 20 feuille de verre et de bandes collectrices plus larges situées sur les bords de la feuille de verre. Dans le cadre de ce mode de réalisation, le premier revêtement est de préférence déposé par sérigraphie d'une composition fluide comprenant des particules métalliques, 25 notamment d'argent, une fritte de verre et un médium organique. Ce dernier est éliminé lors de l'étape de traitement thermique du procédé, laquelle permet de consolider le revêtement. Après ce traitement de cuisson, le revêtement obtenu est essentiellement constitué de 30 particules d'argent liées par un liant vitreux. La pâte d'argent comprend de préférence, à l'état humide, entre 65 et 75% en poids d'argent. L'épaisseur du revêtement à base de pâte d'argent est de préférence 6 comprise entre 20 et 100 um à l'état humide, ou entre 10 et 50 pm, après cuisson. De préférence, la première face de la feuille de verre est revêtue sur au moins une partie par un deuxième 5 revêtement essentiellement minéral. Le deuxième revêtement est avantageusement un émail contenant des pigments, notamment des pigments noirs. Le deuxième revêtement est de préférence opaque. La présence simultanée sur la même face de la 10 feuille de verre d'un tel revêtement et d'un premier revêtement tel que décrit précédemment aggrave les problèmes précités. L'émail, en particulier opaque, et notamment lorsqu'il est noir, absorbe en effet fortement le rayonnement infrarouge, tandis que le premier revêtement, 15 lorsqu'il est électro-conducteur, le réfléchit. Il en résulte de fortes différences de températures entre d'une part les zones revêtues par le premier revêtement et d'autre part les zones revêtues par le deuxième revêtement, voire le cas échéant les zones recouvertes à la fois par le 20 premier et le deuxième revêtement, ou encore les zones qui ne sont recouvertes par aucun des premier et deuxième revêtements. Le revêtement d'émail est de préférence déposé par sérigraphie d'une composition d'émail fluide comprenant une 25 fritte de verre, des pigments et un médium organique. Ce dernier est éliminé lors de l'étape de traitement thermique du procédé, laquelle permet de consolider le revêtement d'émail. Après cuisson, le revêtement d'émail comprend donc des pigments dans une matrice vitreuse. 30 La fritte de verre ou la matrice vitreuse est de préférence à base d'un borosilicate de bismuth et/ou de zinc. Les pigments comprennent de préférence un ou plusieurs oxydes choisis parmi les oxydes de chrome, de 7 cuivre, de fer, de manganèse, de cobalt, de nickel. Il peut s'agir à titre d'exemple de chromates de cuivre et/ou de fer. L'épaisseur du revêtement d'émail, après l'étape de traitement thermique, est de préférence comprise dans un 5 domaine allant de 5 à 50 ùm, notamment de 10 à 40 11m. De préférence, l'un parmi les premier et deuxième revêtements recouvre partiellement l'autre. Selon une première variante, le premier revêtement est électro-conducteur et recouvre une partie du deuxième 10 revêtement qui est un émail contenant des pigments. De préférence, le premier revêtement comprend des pistes de pâte d'argent. Les caractéristiques préférées mentionnées précédemment pour ces revêtements sont évidemment applicables ici. La face revêtue possède alors une première 15 zone, qui est la zone émaillée non-revêtue par les pistes de pâte d'argent, cette première zone ayant une émissivité plus élevée que celle d'une deuxième zone, qui est la zone revêtue par les pistes de pâte d'argent. Dans cette variante, il a pu être observé que dans 20 les zones où l'émail est recouvert par la pâte d'argent, la présence de cette dernière diminue fortement l'efficacité de la cuisson de l'émail, de sorte que ce dernier présente une teinte grisâtre après cuisson. Le matériau obtenu dans cette variante est de 25 préférence intégré à une lunette arrière de véhicule automobile, le premier revêtement étant des pistes de pâtes d'argent comprenant des fils chauffants traversant la feuille de verre et des bandes collectrices situées sur deux côtés opposés de la feuille de verre, les bandes 30 collectrices étant déposées sur un revêtement d'émail (notamment noir) disposé à la périphérie de la feuille de verre. La première face de la feuille de verre est ici destinée, en position d'utilisation, à être en contact avec l'intérieur du véhicule, et la présence d'émail permet 8 notamment de dissimuler les bandes collectrices depuis l'extérieur du véhicule. Le traitement thermique est ici de préférence un traitement de bombage-trempe. Selon une deuxième variante, le deuxième revêtement 5 est un émail contenant des pigments et recouvre partiellement le premier revêtement qui est électroconducteur. Le premier revêtement comprend de préférence au moins un oxyde transparent conducteur. Les caractéristiques préférées mentionnées précédemment pour ces revêtements 10 sont évidemment applicables ici. La face revêtue possède alors une première zone, qui est la zone émaillée, cette première zone ayant une émissivité plus élevée que celle d'une deuxième zone, qui est la zone revêtue uniquement par le revêtement électro-conducteur. 15 Le matériau obtenu dans cette variante est de préférence intégré à un toit automobile ou à un pavillon automobile, l'émail étant de préférence un émail noir, disposé à la périphérie de la première face de la feuille de verre, et déposé sur un revêtement électro-conducteur, 20 comprenant un oxyde transparent conducteur, disposé sur la totalité de ladite première face. Dans les zones revêtues uniquement par le premier revêtement, l'efficacité du chauffage est amoindrie par le caractère bas-émissif du premier revêtement, tandis que dans les zones où le premier 25 revêtement est recouvert par l'émail, l'absorption du rayonnement infrarouge par l'émail procure l'effet inverse. Il en résulte un gradient de température très élevé entre les deux zones, engendrant des distorsions optiques, voire dans des cas extrêmes une déformation physique. La première 30 face de la feuille de verre est en position d'utilisation située en contact avec l'intérieur du véhicule automobile. D'autres configurations que celles précédemment décrites sont également possibles. Par exemple, une première zone (d'émissivité plus élevée) peut être une zone 9 revêtue d'un (premier) revêtement d'émail (tel que décrit précédemment en tant que deuxième revêtement), et une deuxième zone (d'émissivité plus faible) peut être une zone où la feuille de verre n'est pas revêtue. 5 La couche sacrificielle comprend une résine. De préférence, la teneur en résine dans la couche sacrificielle est d'au moins 50% en poids, notamment 60%, voire au moins 70 ou 80%, même encore 90% ou 95%. Dans un premier mode de réalisation, la couche 10 sacrificielle est constituée de résine. Dans un deuxième mode de réalisation, la couche sacrificielle est constituée de résine et de composés minéraux réfractaires ou combustibles. Par « réfractaires », on entend que ces composés ne fondent pas 15 et ne se ramollissent lors du traitement thermique. Par minéraux « combustibles », on entend que ces composés sont capables de brûler lors du traitement thermique. Dans ce cas, la couche sacrificielle est éliminée par combustion au sens où la résine est éliminée lors du traitement 20 thermique, si bien qu'il n'existe plus de couche sacrificielle, mais les composés minéraux réfractaires ou d'éventuels résidus de la combustion des composés minéraux combustibles restent à la surface de la feuille de verre, et peuvent le cas échéant être éliminés par une opération 25 de lavage. Les composés minéraux réfractaires ou combustibles sont avantageusement des pigments (la couche sacrificielle étant alors assimilable à une peinture), particulièrement des pigments absorbant au moins une partie du rayonnement infrarouge, et qui vont donc augmenter 30 l'efficacité du traitement thermique. Les composés minéraux sont notamment le noir de carbone, pigment noir absorbant le rayonnement infrarouge et qui brûle lors du traitement thermique, en laissant éventuellement des cendres facilement éliminables. 10 Quel que soit le mode de réalisation, différentes résines peuvent être utilisées. La résine peut notamment être choisie parmi les résines acryliques, les résines époxydes, les résines 5 alkydes, les résines polyuréthane, seules ou en mélange, en phase aqueuse ou solvant. Des copolymères de ces différents polymères sont également utilisables. La résine peut être en phase aqueuse ou solvant, avec un taux d'extrait sec typiquement entre 20 et 80%, notamment entre 30 et 70% en 10 poids. La résine peut être une résine réticulant sous rayonnement ultraviolet, notamment à base de (méth)acrylates et éventuellement d'un photo-initiateur ; résine sans solvant, ou éventuellement en phase aqueuse ou 15 solvant. La résine peut ne pas être réticulée si la feuille de verre n'a pas besoin d'être manipulée entre l'application de la couche sacrificielle et le traitement thermique. Dans le cas contraire, il est préférable de prévoir une étape de séchage par rayonnement ultraviolet. 20 La résine peut être un latex, c'est-à-dire sous forme de dispersion ou d'émulsion aqueuse. Le séchage peut avoir lieu à l'air ou au four, mais l'étape de séchage peut être omise si la feuille de verre n'a pas besoin d'être manipulée entre l'application de la couche sacrificielle et 25 le traitement thermique. La résine peut être une résine thermoplastique, par exemple une résine thermofusible (hot-melt) ou un élastomère thermoplastique, par exemple un copolymère SEBS (polystyrène-b-poly(éthylène-butylène)-b-polystyrène). 30 La couche sacrificielle est de préférence déposée par sérigraphie, impression numérique, au rouleau, au rideau ou par pulvérisation. 11 La couche sacrificielle est déposée sur au moins une partie de la deuxième zone. Elle peut être déposée sur la totalité de la deuxième zone ou de chaque deuxième zone, voire sur la totalité de la première face. Si la couche 5 sacrificielle n'est pas incompatible avec certaines zones, ce dernier mode de réalisation est préférable d'un point de vue industriel puisqu'il permet un dépôt pleine face par des techniques de rideau ou de rouleau. Dans le cas contraire, ces techniques nécessitent un masquage préalable 10 des zones à ne pas couvrir. Les procédés de sérigraphie ou d'impression numérique permettent quant à eux de ne déposer la couche sacrificielle que sur des zones déterminées. L'épaisseur de la couche sacrificielle est de préférence comprise entre 100 nm et 80 pm, notamment entre 15 1 pm et 30 um, voire entre 5 pm et 20 um. Le traitement thermique de préférence est un traitement de bombage et/ou de trempe de la feuille de verre. Le traitement thermique met en oeuvre des températures de préférence comprises entre 600 et 750°C, 20 notamment entre 620 et 700°C. Le traitement de trempe thermique inclut en outre un refroidissement forcé et rapide de la surface du verre, par exemple à l'aide de buses d'air, de manière à créer des contraintes superficielles de compression qui améliorent la résistance 25 mécanique de la feuille de verre. Lorsqu'un des revêtements est un émail ou est à base de pâte d'argent, la cuisson de l'émail ou de la pâte d'argent a de préférence lieu durant ce traitement thermique. 30 Lorsqu'un des revêtements est un émail, le traitement thermique peut également être un traitement de pré-cuisson dudit émail. Le traitement thermique met alors en oeuvre des températures de préférence comprises entre 550 et 650°C, notamment entre 560 et 600°C. Le traitement de 12 pré-cuisson est en particulier utile pour développer les propriétés anti-adhésion de certains émaux. Le procédé peut comprendre, après l'étape de traitement thermique, une étape de lavage. Cette étape 5 permet d'éliminer d'éventuels résidus organiques issus de la combustion de la couche sacrificielle, voire d'éventuels résidus minéraux lorsque la couche sacrificielle en contenait (par exemple des pigments). Le procédé peut en outre comprendre, après l'étape 10 de traitement thermique, une étape de feuilletage, dans laquelle la feuille de verre est liée à une autre feuille de verre par un intercalaire thermoplastique. L'invention a aussi pour objet un matériau susceptible d'être obtenu par le procédé selon l'invention. 15 Elle a encore pour objet un vitrage comprenant un tel matériau. Le vitrage peut être un vitrage pour le bâtiment ou les véhicules de transport, notamment les véhicules automobiles. Dans ce dernier cas, le vitrage est de 20 préférence un toit automobile, un pavillon automobile ou une lunette arrière de véhicule automobile. Le toit ou le pavillon automobile comprend de préférence une feuille de verre revêtue d'un émail (notamment noir) disposé à la périphérie de la première 25 face de la feuille de verre, et déposé sur un revêtement électro-conducteur comprenant un oxyde transparent conducteur et disposé sur la totalité de ladite première face. La première face est destinée à être en contact avec l'atmosphère intérieure du véhicule tandis que la face 30 opposée, ou deuxième face, est de préférence liée adhésivement, via un intercalaire thermoplastique à une autre feuille de verre. L'une et/ou l'autre des feuilles de verre et/ou l'intercalaire thermoplastique sont de 13 préférence teintés de sorte que la transmissions lumineuse du vitrage soit d'au plus 40%, notamment 30. Les feuilles de verre sont de préférence bombées. La lunette arrière de véhicule automobile comprend 5 de préférence une seule feuille de verre bombée et trempée comprenant, sur la face destinée à être en contact avec l'intérieur du véhicule, comme premier revêtement des pistes de pâtes d'argent comprenant des fils chauffants traversant la feuille de verre et des bandes collectrices 10 situées sur deux côtés opposés de la feuille de verre, les bandes collectrices étant déposées sur un revêtement d'émail (notamment noir) disposé à la périphérie de la feuille de verre. La présence d'émail permet notamment de dissimuler les bandes collectrices depuis l'extérieur du 15 véhicule. Les exemples qui suivent illustrent l'invention de manière non-limitative. Exemple 1 20 Une feuille de verre a été revêtue par sérigraphie, d'abord sur la totalité de sa première face d'un revêtement d'émail noir, puis sur une moitié de ce revêtement d'émail par un revêtement à base de pâte d'argent. La face revêtue de la feuille de verre comprend donc deux zones, une 25 première zone (revêtue seulement de l'émail) ayant une émissivité plus élevée que celle d'une deuxième zone (revêtue à la fois de l'émail et de la pâte d'argent). La feuille de verre ainsi revêtue a ensuite été traitée thermiquement en étant placée pendant une durée de 30 180 secondes dans un four chauffé à une température de 680°C. L'évolution de la température du verre (mesurée sur la face opposée à la première face) dans la première zone (Tl) et dans la deuxième zone (T2) a été mesurée. 14 Dans des essais lA et 1B, une couche sacrificielle a été déposée sur la totalité de la première et de la deuxième zone. Pour l'essai lA la couche sacrificielle est une couche d'une résine réticulant sous UV à base 5 d'acrylates, d'une épaisseur d'environ 10 um tandis que pour l'essai 1B la couche sacrificielle est une couche de peinture comprenant environ 50% en extrait sec d'une résine acrylate epoxy et du noir de carbone, d'une épaisseur après séchage d'environ 5 pm). Dans un essai 1C (comparatif), 10 aucune couche sacrificielle n'a été déposée. La Figure 1 présente la différence de température 111 - T2 en fonction du temps de chauffe (t). Les résultats montrent que la couche sacrificielle permet de réduire fortement la différence de températures, 15 qui est au maximum de 10°C en valeur absolue, tandis que cette différence peut aller jusqu'à 80°C en l'absence de couche sacrificielle. Exemple 2 20 Une feuille de verre a été revêtue sur la totalité de sa première face, par pulvérisation cathodique, d'un revêtement bas-émissif à base de TCO, comprenant une couche d'oxyde mixte d'indium et d'étain (ITO) entourée de couches minces d'oxyde et de nitrure de silicium. La moitié de ce 25 revêtement bas-émissif a ensuite été revêtue par sérigraphie d'un revêtement d'émail noir. La face revêtue de la feuille de verre comprend donc deux zones, une première zone (revêtue de l'émail) ayant une émissivité plus élevée que celle de la deuxième zone 30 (revêtue seulement par le revêtement bas-émissif). La feuille de verre ainsi revêtue a ensuite été traitée thermiquement en étant placée pendant une durée de 180 secondes dans un four chauffé à une température de 15 680°C. L'évolution de la température du verre (mesurée sur la face opposée à la première face) dans la première zone (Tl) et dans la deuxième zone (T2) a été mesurée. Dans des essais 2A et 2B, une couche sacrificielle 5 (respectivement identique à celle utilisée pour les essais lA et 1B) a été déposée sur la totalité de la première et de la deuxième zone. Dans un essai 2C (comparatif), aucune couche sacrificielle n'a été déposée. La Figure 2 présente la différence de température Tl 10 - T2 en fonction du temps de chauffe. Les résultats montrent que la couche sacrificielle permet de réduire fortement la différence de températures, qui est au maximum de 20°C en valeur absolue, tandis que cette différence peut aller jusqu'à 40°C en l'absence REVENDICATIONS1. Procédé d'obtention d'un matériau comprenant une feuille de verre, ledit procédé comprenant les étapes suivantes : - la fourniture d'une feuille de verre comprenant une première face revêtue au moins en partie par un premier revêtement essentiellement minéral, ladite première face possédant au moins une première zone et au moins une deuxième zone, ladite au moins une première zone ayant une émissivité plus élevée que celle de ladite deuxième zone, puis - l'application, sur au moins une partie de ladite deuxième zone, d'une couche sacrificielle comprenant une résine, puis - le traitement thermique de ladite feuille de verre revêtue à une température d'au moins 550°C, étape au cours de laquelle ladite couche sacrificielle est éliminée par combustion. 2. Procédé selon la revendication 1, dans lequel la première face est revêtue sur au moins une partie par un deuxième revêtement essentiellement minéral. 3. Procédé selon l'une des revendications précédentes, tel que le premier revêtement est électroconducteur. 4. Procédé selon la revendication précédente, tel que le premier revêtement comprend au moins un métal, 30 notamment de l'argent, ou comprend au moins un oxyde transparent conducteur. 17 5. Procédé selon l'une des revendications 2 à 4, tel que le deuxième revêtement est un émail contenant des pigments, notamment des pigments noirs. 6. Procédé selon l'une des revendications 2 à 5, tel 5 que l'un parmi les premier et deuxième revêtements recouvre partiellement l'autre. 7. Procédé selon la revendication précédente, dans lequel le premier revêtement est électro-conducteur et recouvre une partie du deuxième revêtement qui est un émail 10 contenant des pigments. 8. Procédé selon la revendication précédente, tel que le premier revêtement comprend des pistes de pâte d'argent. 9. Procédé selon la revendication 6, dans lequel le 15 deuxième revêtement est un émail contenant des pigments et recouvre partiellement le premier revêtement qui est électro-conducteur. 10. Procédé selon l'une des revendications précédentes, tel que le traitement thermique est un 20 traitement de bombage et/ou de trempe de la feuille de verre. 11. Procédé selon l'une des revendications précédentes, comprenant en outre après l'étape de traitement thermique une étape de feuilletage, dans 25 laquelle la feuille de verre est liée à une autre feuille de verre par un intercalaire thermoplastique. 12. Matériau susceptible d'être obtenu par le procédé selon l'une des revendications précédentes. 13. Vitrage, notamment toit automobile, pavillon 30 automobile ou lunette arrière de véhicule automobile, comprenant un matériau selon la revendication précédente.